"下記1と2を含むフッ素化方法:1フッ素化触媒を酸化剤含有ガス流と少なくとも1時間接触させることを含む活性化段階、2上記フッ素化触媒の存在下で、塩素化物をフッ化水素と気相反応させてフッ素化物を製造することを含む少なくとも一つの反応段階。複数の反応段階と複数の再生段階とを交互に繰り返し行う請求項1に記載の方法であって、反応段階がフッ素化触媒の存在下で塩素化物をフッ化水素と気相反応させることを含み、再生段階がフッ素化触媒を酸化剤含有ガス流と接触させることを含む方法。活性化段階および/または再生段階の酸化剤含有ガス流が酸素含有ガス流である請求項1または2に記載の方法。活性化段階および/または再生段階が、フッ素化触媒を酸化剤含有ガス流と少なくとも2時間、好ましくは少なくとも4時間、より好ましくは少なくとも10時間、さらに好ましくは少なくとも15時間接触させることを含む請求項1~3のいずれか一項に記載の方法。活性化段階および/または再生段階の酸化剤含有ガス流が酸化剤に加えてフッ化水素を含み、且つ、活性化段階および/または再生段階の酸化剤含有ガス流中の酸化剤の比率が酸化剤とフッ化水素の総量に対して好ましくは2~98モル、より好ましくは5~50モルである請求項1~4のいずれか一項に記載の方法。活性化段階および/または再生段階の酸化剤含有ガス流がフッ化水素を含まず、好ましくは空気である請求項1~5のいずれか一項に記載の方法。活性化段階および/または再生段階が下記1または2:1フッ素化触媒を酸化剤含有ガス流と接触させる前、または2フッ素化触媒を酸化剤含有ガス流と接触させた後。でフッ素化触媒をフッ化水素ガス流と接触させることを含む請求項1~6のいずれか一項に記載の方法。活性化段階が、塩素化物を酸化剤含有ガス流と接触させる前に、フッ素化触媒の存在下で塩素化物をフッ化水素と気相反応させる予備段階を含む請求項1~7のいずれか一項に記載の方法。活性化段階および/または再生段階で酸化剤含有ガス流をフッ素化触媒と250~500°C、好ましくは300~400°C、より好ましくは350~380°Cの温度で接触させる請求項1~8のいずれか一項に記載の方法。フッ素化物がフルオロオレフィン、好ましくはフルオロプロペン、より好ましくは2,3,3,3-テトラフルオロ-1-プロペンである請求項1~9のいずれか一項に記載の方法。塩素化物が、ヒドロクロロカーボン、ヒドロクロロフルオロカーボンおよびヒドロクロロフルオロオレフィンから選択され、好ましくは2-クロロ-3,3,3-トリフルオロ-1-プロペン、1,1,1,2,3-ペンタクロロプロパン、1,1,2,2,3-ペンタクロロプロパン、2,3-ジクロロ-1,1,1-トリフルオロプロパン、2,3,3,3-テトラクロロ-1-プロペンおよび1,1,2,3-テトラクロロ-1-プロペンから選択され、より好ましくは2-クロロ-3,3,3-トリフルオロ-1-プロペンである請求項1~10のいずれか一項に記載の方法。フッ素化触媒が担持触媒であり、好ましくはフッ素化アルミナ、フッ素化クロミアChromia、フッ素化活性炭またはグラファイトカーボンの中から選択される担体上に担持されている請求項1~11のいずれか一項に記載の方法。フッ素化触媒が非担持触媒である請求項1~11のいずれか一項に記載の方法。フッ素化触媒が、Co、Zn、Mn、Mg、V、Mo、Te、Nb、Sb、Ta、P、Niまたはこれらの混合物から選択される、好ましくはNiである共触媒をさらに含み、且つ、この共触媒が好ましくはフッ素化触媒の約1~10重量の量で存在する請求項1~14のいずれか一項に記載の方法。フッ素化触媒が、クロムに対するニッケルの原子比が好ましくは0.5~2、より好ましくは約1である混成クロム/ニッケル触媒である請求項1~15のいずれか一項に記載の方法。フッ化水素:2-クロロ-3,3,3-トリフルオロ-1-プロペンのモル比を3:1~150:1、好ましくは4:1~70:1、より好ましくは5:1~50:1、さらに好ましくは10:1~30:1にする請求項1~15のいずれか一項に記載の方法。反応段階を1~20バール、好ましくは5~15バール、より好ましくは7~10バールの圧力で実行する請求項1~16のいずれか一項に記載の方法。反応段階を200~450°C、好ましくは300~430°C、より好ましくは320~420°C、さらに好ましくは340~380°Cの温度で実行する請求項1~17のいずれか一項に記載の方法。反応段階でのフッ化水素と塩素化物との接触時間が、6~100秒、好ましくは10~80秒、より好ましくは15~50秒である請求項1~18のいずれか一項に記載の方法。反応段階を、塩素化物と酸素の総量に対して0.05~15モル、より好ましくは0.5~10モル、さらに好ましくは5~10モルの酸化剤、例えば酸素の存在下で実施する請求項1~19のいずれか一項に記載の方法。しかし、改良された転化率および/または改良された選択率を有し、および/または、より長期間にわたって有効な、フルオロオレフィン、例えばHFO-1234yfを製造する改良された方法を提供するというニーズが依然としてある。本発明は、下記1と2を含むフッ素化方法を提供する:1フッ素化触媒を酸化剤含有ガス流と少なくとも1時間接触させることを含む活性化段階、2フッ素化触媒の存在下で塩素化物をフッ化水素と気相反応させてフッ素化物を製造することを含む少なくとも一つの反応段階。本発明の一実施例では、本発明方法は複数の反応段階と複数の再生段階とを交互に繰り返し行う方法であって、反応段階がフッ素化触媒の存在下で塩素化物をフッ化水素と気相反応させることを含み、再生段階がフッ素化触媒を酸化剤含有ガス流と接触させることを含む。本発明の一実施例では、活性化段階および/または再生段階の酸化剤含有ガス流が酸素含有ガス流である。本発明の一実施例では、活性化段階および/または再生段階が、フッ素化触媒を酸化剤含有ガス流と少なくとも2時間、好ましくは少なくとも4時間、より好ましくは少なくとも10時間、さらに好ましくは少なくとも15時間接触させることを含む。本発明の一実施例では、活性化段階および/または再生段階の酸化剤含有ガス流が酸化剤に加えてフッ化水素を含み、且つ、活性化段階および/または再生段階の酸化剤含有ガス流中の酸化剤の比率が酸化剤とフッ化水素の総量に対して好ましくは2~98モル、より好ましくは5~50モルである。本発明の一実施例では、活性化段階および/または再生段階の酸化剤含有ガス流がフッ化水素を含まず、好ましくは空気である。本発明の一実施例では、活性化段階および/または再生段階が下記1または2でフッ素化触媒をフッ化水素ガス流と接触させることを含む:1フッ素化触媒を酸化剤含有ガス流と接触させる前、2フッ素化触媒を酸化剤含有ガス流と接触させた後。本発明の一実施例では、活性化段階が、塩素化物を酸化剤含有ガス流と接触させる前に、フッ素化触媒の存在下で塩素化物をフッ化水素と気相反応させる予備段階を含む。本発明の一実施例では、活性化段階および/または再生段階で酸化剤含有ガス流をフッ素化触媒と250~500°C、好ましくは300~400°C、より好ましくは350~380°Cの温度で接触させる。本発明の一実施例では、フッ素化物がフルオロオレフィン、好ましくはフルオロプロペン、より好ましくは2,3,3,3-テトラフルオロ-1-プロペンである。本発明の一実施例では、塩素化物が、ヒドロクロロカーボン、ヒドロクロロフルオロカーボンおよびヒドロクロロフルオロオレフィンから選択され、好ましくは2-クロロ-3,3,3-トリフルオロ-1-プロペン、1,1,1,2,3-ペンタクロロプロパン、1,1,2,2,3-ペンタクロロプロパン、2,3-ジクロロ-1,1,1-トリフルオロプロパン、2,3,3,3-テトラクロロ-1-プロペンおよび1,1,2,3-テトラクロロ-1-プロペンから選択され、より好ましくは2-クロロ-3,3,3-トリフルオロ-1-プロペンである。本発明の一実施例では、フッ素化触媒が担持触媒であり、好ましくはフッ素化アルミナ、フッ素化クロミアChromia、フッ素化活性炭またはグラファイトカーボンの中から選択される担体上に担持されている。本発明の一実施例では、フッ素化触媒が非担持触媒である。本発明の一実施例では、フッ素化触媒が、Co、Zn、Mn、Mg、V、Mo、Te、Nb、Sb、Ta、P、Niまたはこれらの混合物から選択される、好ましくはNiである共触媒をさらに含み、且つ、この共触媒が好ましくはフッ素化触媒の約1~10重量の量で存在する。本発明の一実施例では、フッ素化触媒が、クロムに対するニッケルの原子比が好ましくは0.5~2、より好ましくは約1である混成クロム/ニッケル触媒である。本発明の一実施例では、フッ化水素:2-クロロ-3,3,3-トリフルオロ-1-プロペンのモル比を3:1~150:1、好ましくは4:1~70:1、より好ましくは5:1~50:1、さらに好ましくは10:1~30:1にする。本発明の一実施例では、反応段階を1~20バール、好ましくは5~15バール、より好ましくは7~10バールの圧力で実行する。本発明の一実施例では、反応段階を200~450°C、好ましくは300~430°C、より好ましくは320~420°C、さらに好ましくは340~380°Cの温度で実行する。本発明の一実施例では、反応段階でのフッ化水素と塩素化物との接触時間が、6~100秒、好ましくは10~80秒、より好ましくは15~50秒である。本発明の一実施例では、反応段階を、塩素化物と酸素の総量に対して0.05~15モル、より好ましくは0.5~10モル、さらに好ましくは5~10モルの酸化剤、例えば酸素の存在下で実施する。本発明は背景技術で示したニーズを満たす。特に、本発明はフルオロオレフィン、例えばHFO-1234yfの改良された製造方法を提供する。例えば、HFCO-1233xfの転化率が特許文献8国際特許第WO2010/123154号に比べて改良される。この結果は、酸化剤、例えば酸素の存在下でフッ素化触媒を活性化したときに反応性能が向上する、という本発明者によって為された驚くべき発見によって可能になる。本発明の実施例の詳細な説明以下、本発明を詳細に説明するが、本発明は下記の説明に限定されるものではない。特に断らない限り、百分比はモルである。フッ素化反応本発明のフッ素化反応では、触媒の存在下で塩素化物をフッ化水素HFとの反応によってフッ素化物に変換する。塩素化物は塩素原子を有する任意の分子にすることができ、フッ素化物はフッ素原子を有する任意の分子にすることができる。塩素化物は、FClIおよびBrから選択される一つ以上の置換基を有し、置換基の少なくとも一つがClである直鎖または分岐鎖のC2またはC3またはC4またはC5アルカンまたはアルケン化合物であるのが好ましい。フッ素化物はFClIおよびBrから選択される一つ以上の置換基を有し、置換基の少なくとも一つがFである直鎖または分岐鎖のC2またはC3またはC4またはC5アルカンまたはアルケン化合物好ましくはアルケンであるのが好ましい。塩素化物はFClIおよびBrから選択される一つ以上の置換基を有し、置換基の少なくとも一つがClであるC3アルカンまたはアルケン化合物で、フッ素化物はFClIおよびBrから選択される一つ以上の置換基を有し、置換基の少なくとも一つがFである、C3アルケン化合物であるのがより好ましい。本発明の変形例では、塩素化物はFClIおよびBrから選択される一つ以上の置換基を有し、置換基の少なくとも一つがClであるC4アルカンまたはアルケン化合物にすることができ、フッ素化物はFClIおよびBrから選択される一つ以上の置換基を有し、置換基の少なくとも一つがFであるC4アルケン化合物である。本発明の一実施例では、フッ素化物はヒドロフルオロオレフィンである従って、塩素置換基を全く持たない。反応中に、塩素化物中の少なくとも一つのCl置換基をF置換基で置換するのが好ましい。塩素化物のフッ素化物への変換は直接変換すなわち、単一反応段階または基本的に一つの反応条件下での変換および間接変換すなわち、2つ以上の反応段階によってまたは2つ以上の反応条件を用いた変換である。さらに好ましいフッ素化反応は以下の通り:12クロロ333トリフルオロ1プロペンから2333テトラフルオロ1プロペンへの反応211123ペンタクロロプロパンから2333テトラフルオロ1プロペンへの反応311223ペンタクロロプロパンから2333テトラフルオロ1プロペンへの反応423ジクロロ111トリフルオロプロパンから2333テトラフルオロ1プロペンへの反応51123テトラクロロ1プロペンから2333テトラフルオロ1プロペンへの反応62333テトラクロロ1プロペンから2333テトラフルオロ1プロペンへの反応711123ペンタクロロプロパンから2クロロ333トリフルオロ1プロペンへの反応811223ペンタクロロプロパンから2クロロ333トリフルオロ1プロペンへの反応923ジクロロ111トリフルオロプロパンから2クロロ333トリフルオロ1プロペンへの反応101123テトラクロロ1プロペンから2クロロ333トリフルオロ1プロペンへの反応112333テトラクロロ1プロペンから2クロロ333トリフルオロ1プロペンへの反応。フッ素化反応はHFモル比を一般に3:1~150:1、接触時間を6~100秒、圧力を大気圧から20バールにして実施できる。触媒床温度は200~450°Cにすることができる。フッ素化反応中の触媒の非活性化が速く進むのを防ぐために酸化剤例えば酸素または塩素を、酸化剤と塩素化物との混合物に対して、例えば0.05~15モルの比率で添加できる。触媒本発明で使用するフッ素化触媒は担持触媒または非担持触媒にすることができる。この触媒は例えば遷移金属酸化物またはその誘導体を含む金属またはこの金属のハロゲン化物またはオキシハライドをベースにした触媒である。触媒は例えばFeCl3、クロムオキシフルオライド、酸化クロム必要に応じてフッ素化されていてもよい、フッ化クロムおよびこれらの混合物である。他の可能な触媒はカーボン担持触媒、アンチモンベースの触媒、アルミニウムベースの触媒、AlF3およびAl2O3およびアルミナのオキシフルオライドおよびフッ化アルミニウムである。一般的に使用可能な触媒はクロムオキシフルオライド、フッ化アルミニウムおよびオキシフルオライドおよびCr、Ni、Zn、Ti、V、Zr、Mo、Ge、Sn、Pb、Mgのような金属を含む担持または非担持触媒である。また、特許文献9の第7頁、第1~5行目、第28~32行目、特許文献10のパラグラフ[0022]、特許文献11の第9頁第22行目~第10頁第34行目、特許文献12のクレーム1を参照することができる。これらの内容は本明細書の一部を成す。国際特許公開第WO-A-2007/079431号公報欧州特許公開第EP-A-939071号公報国際特許公開第W02008/054781号公報国際特許公開第WO2008/040969号公報好ましい実施例ではクロムとニッケルの両方を含む混成担持触媒である特定の触媒を使用する。金属元素に対するCr:Niのモル比は一般に0.5~5の間、好ましくは0.7~2の間で、1に近い。触媒は重量で0.5~20のクロムと、0.5~20のニッケル、好ましくは2~10の間の各金属を含むことができる。触媒中の金属は活性化または再生中の金属誘導体、例えば酸化物、ハロゲン化物またはオキシハライドに変換される。担持触媒に関する限り、触媒担体はより高い温度および圧力でHFと混合可能な当業者に周知の材料から選択できる。例えば、フッ素化アルミナ、予備フッ素化活性炭、グラファイトまたはフッ素化グラファイトが、適した触媒担体である。担体はアルミニウムにするのが好ましい。他の担体、例えばアルミナ、活性アルミナまたはアルミニウム誘導体を使用することもできる。これらの誘導体は例えば特許文献13に記載のアルミニウムハロゲン化物およびアルミニウムのハロゲン化物酸化物を含み、また、活性化方法で得られる。米国特許第US-P-4902838号明細書触媒に関しては特許文献14、特にその第4頁第30行目~第7頁第16行目を参照できる。この内容は本願明細書の一部をなす。国際特許公開第WO2009/118628号公報別の実施例では、本発明方法は好ましくは担持されていない表面積の大きなCrベースの触媒を使用する。好ましい触媒は表面積の大きな非担持酸化クロム触媒である。この触媒は必要に応じて一種以上の共触媒、例えばCoZnMnMgVMoTeNbSbTaPおよびNi塩を低レベルで含むことができる。好ましい共触媒はニッケルである。他の好ましい共触媒はマグネシウムである。好ましい非担持クロム触媒は、必要に応じてさらに、当業者に公知の方法、例えば含浸で調製されたコバルト、ニッケル、亜鉛またはマンガンから選択される低レベルの一種以上の共触媒、混成粉末等を含むことができる。共触媒の量存在する場合は、1~10重量、好ましくは1~5重量で変えることができる。当業者に公知の方法、例えば水溶液または有機溶液から吸着した後に溶剤を蒸発させる方法によって共触媒を触媒に添加できる。この実施例での好ましい触媒は、共触媒としてニッケルまたは亜鉛を有する純粋な酸化クロムである。変形例では、共触媒を触媒と粉砕によって物理的に混合し、均質混合物を製造することができる。別の触媒はフッ素化アルミナに担持されたクロム/ニッケル混成触媒である。下記文献参考として本明細書の一部を成すにはこの別の触媒の調製方法が開示されている。米国特許第5,731,481号明細書触媒には活性化前に乾燥段階を実施する。好ましくは乾燥ガス、好ましくは窒素を通す。乾燥段階は大気圧から20バールまでの圧力で実施できる。乾燥段階での触媒の温度は約1~50時間、好ましくは5~20時間の間、約1~100秒、好ましくは約10~40秒の接触時間で、室温から400°Cまで、好ましくは約100°C~約200°Cで変えることができる。乾燥段階の後、触媒活性の最高レベルに達するために触媒を活性化する必要がある。触媒の活性化本発明者は、酸化剤含有ガス流を用いて上記触媒を活性化することによってフッ素化プロセスの効率を大幅に改善できるということを見出した。活性化プロセスは、一種の活性化剤または2種の活性化剤を用いて2つの段階または単一段階で触媒を活性化することを含む。活性化剤の一方は酸化剤、例えば酸素または酸素/窒素混合物または空気または塩素であり、他方の活性化剤存在する場合はHFにすることができる。本発明の一実施例では、活性化プロセスは2段階活性化プロセスであり、第1に酸化剤を第1活性化剤として用い、次いで、第2活性化剤としてHFを用いる。初めに、新規な触媒を酸化剤で処理する。この活性化段階での温度は約10~約200時間の間、約250~約500°C、好ましくは約300~約400°C、接触時間は約1~約200秒にすることができる。次いで、触媒をHFで処理する。活性化剤としてHFを用いる活性化段階の温度は約1~約50時間の間、約100~約450°C、好ましくは約200~約300°C、接触時間は約1~約100秒にすることができる。本発明の別の実施例では、活性化プロセスは2段階活性化プロセスであり、第1ではHFを第1活性化剤として用い、次いで、第2活性化剤として酸化剤を用いる。初めに、新規な触媒をHFで処理する。この活性化段階での温度は約1~約50時間の間、約100~約450°C、好ましくは約200~約300°C、接触時間は約1~約100秒にすることができる。次いで、触媒を酸化剤で処理する。この活性化段階の温度は約10~約200時間の間、約250~約500°C、好ましくは約300~約400°C、接触時間は約1~約200秒にすることができる。さらに別の実施例では、活性化プロセスは2段階活性化プロセスであり、最初にフッ素化反応を行って活性化し、その後に酸化剤を用いた活性化を行う。フッ素化反応は約6~約100時間例えば50時間以下実施できる。フッ素化反応中のHFモル比は約2~約40にすることができる。酸化剤を用いた活性化段階での温度は約10~約100時間の間、約250~約500°C、好ましくは約300~約400°C、接触時間は約1~約200秒にすることができる。触媒活性がその最高レベルに達するまで両方の段階を繰り返すことができる。さらに別の実施例では、活性化プロセスはHFと酸化剤とを用いた一段階活性化プロセスである。HFと酸化剤との混合物中の酸化剤の比率は約2~約98モルにすることができる。活性化段階の温度は約10~約200時間の間、約200~約450°C、接触時間は約1~約200秒にすることができる。さらに別の実施例では、活性化プロセスは酸化剤のみを用いたHFを用いない一段階活性化プロセスである。この活性化段階の温度は約10~約300時間の間、約250~約500°C、好ましくは約300~約400°C、接触時間は約1~約200秒にすることができる。上記活性化プロセスは大気圧から約20バールまでの圧力で実施できる。HFを用いる上記活性化段階に関して、HFは不活性ガス、例えば窒素と一緒に系に供給できる。HFの比率は混合物の約1~約100モルにすることができる。酸化剤を用いる上記活性化段階に関して、酸化剤は不活性ガス、例えば窒素と一緒に系に供給できる。酸素または塩素の比率は混合物の約1~約100モルにすることができる。酸化剤含有ガス流を用いた活性化は好ましくは少なくとも1時間、好ましくは少なくとも2時間、より好ましくは少なくとも4時間、さらに好ましくは少なくとも10時間、さらに好ましくは少なくとも15時間、250~500°C、好ましくは300~400°C、より好ましくは350~380°Cの温度で実行する方がよい。例えば約370°Cの温度が適当である。活性化プロセスが2つの段階例えば、第1活性化剤を用いる一つの段階と、第2活性化剤を用いる他方の段階を含むときは、これらの段階を1回、2回またはそれ以上の回数で交互に繰り返すことができる。触媒の再生本発明者はさらに、フッ素化反応の効率は時間とともに低下する傾向があるが、触媒に再生段階を実施することによって、再び初期効率まで、さらにはそれ以上に高められることを見出した。再生段階では初期活性化段階と同様に、触媒を酸化剤含有ガス流と接触させる。本発明の一実施例では、各再生段階は一段階再生段階であり、酸素または空気または酸素/窒素混合物を用いて実施される。再生段階の温度は約10~約200時間の間、約250~約500°C、接触時間は約1~約200秒にすることができる。再生段階は大気圧から約20バールまでの圧力で実施できる。別の実施例では、各再生段階は一段階再生段階であり、酸素または空気または酸素/窒素混合物およびHFを用いて実施される。再生段階の温度は約10~約200時間の間、約250~約500°C、接触時間は約1~約200秒にすることができる。再生段階は大気圧から約20バールまでの圧力で実施できる。酸素の比率は酸素とHFとの混合物に対して約2~約98モルにすることができ、且つ、酸素と窒素との混合物に対して約20~約100モルにすることができる。反応段階と再生段階とを交互に繰り返すとき、各反応段階の時間は50~2000時間、好ましくは200~1000時間にすることができ、各再生段階の時間は10~200時間、好ましくは15~60時間にすることができる。以下、本発明の実施例を示すが、本発明が下記実施例に限定されるものではない。使用した設備は管状オーブンで取り囲んだINCONEL登録商標合金600製の内径が19mmの管状反応装置から成る。この反応装置は圧力および温度制御装置をさらに備えている。反応物は静的撹拌ヒーターで予め混合し、気相にして反応装置の頂部に導入する。反応装置の出口で反応生成物のサンプルを採取し、プレカラムで洗浄し、低極性毛細管カラムを備えた気相クロマトグラフィでオンライン分析した。気相クロマトグラフィによる分析はカラムCPSil8CB寸法50m×0.32mm×5μmおよび充填カラム1SP1000carbopackB6080メッシュ5m長さを使用して実行する。オーブンの温度は第1の温度:40°Cで10分間、次いで、10°C/分の勾配で250°Cになるように、且つ、第2の温度:40°Cで20分間、次いで、10°C/分の勾配で180°Cになるようにプログラミングした。xiを材料の初期モル量、xfを材料の全モル量とすると、転化率はxi-xf/xi×100になる。生成物の選択率はこの生成物の回収されたモル量と、材料の反応の結果である生成物のモル量の合計との比から計算される。触媒活性を維持するために空気を添加する。接触時間は温度および圧力の実験条件における触媒床の容積と流量の全容積との比で定義される。HFのモル比は、HFのモル流量とHFCO-1233xfのモル流量との比で定義される。酸素のモル比は酸素のモル流量とHFCO-1233xfのモル流量との比で定義される。実施例1HFCO-1233xfのフッ素化:最初にフッ素化反応し、次いで空気で処理する活性化A1F3に担持させた73cm3のNi-Cr触媒を用いて上記反応装置でHFCO-1233xfのフッ素化を実行した。使用した触媒はフッ化アルミナ上に担持させたNi/Cr原子比=1の混成ニッケル/クロム触媒で、これはニッケルと無水クロムCrO3の溶液を含浸させ、含浸および乾燥後に固体を320°C~390°Cの間の温度で、フッ化水素酸および窒素との混合物窒素中の酸の濃度は5~10体積で処理して作った。活性化プロセスでは1接触時間が6~12秒、HFのモル比が23、HFCO1233xf1モル当たり4モルの酸素、340°Cの温度で46時間行われるフッ素化反応によって触媒フッ素化を実施し、2370°Cの空気下および1.5L/時で64時間処理した。反応装置に無水HFを8.1g/時、HFCO-1233xfを2.2g/時の速度で、大気圧下に連続的に供給した。従って、接触時間は12.2秒であり、HFのモル比は24であり、反応温度は350°Cであった。酸素の量はHFCO-1233xfの量に対して4モルである。HFCO-1233xfの転化率は40.8である。全部の結果を[表1]に示した。実施例2HFCO-1233xfのフッ素化:再生後に再使用される実施例1の触媒実施例1と同じ触媒を用いて、1.5l/時、370°Cで16時間、空気下に処理して再生段階を実施した。次いで、反応装置に無水HFを4.4g/時、HFCO-1233xfを1.2g/時の速度で、大気圧下に連続的に供給した。従って、接触時間は22.4秒であり、HFのモル比は24であり、反応温度は350°Cであった。酸素の量はHFCO-1233xfの量に対して9モルである。転化率は64.4であるが、時間とともに触媒の非活性化が観察され、転化率は最終的に33.4に達した。全部の結果を[表1]に示した。実施例3HFCO-1233xfのフッ素化:最初にフッ素化反応し、次いで空気で処理する活性化実施例1に記載のA1F3に担持させた73cm3のNi-Cr触媒を用いて上記反応装置でHFCO-1233xfのフッ素化を実行した。活性化プロセスは下記を5サイクルした:1以下に示す条件下で、6~30時間行うフッ素化反応による触媒フッ素化の実施、その後の2370°Cの空気による、1.5L/時、16~64時間の触媒の処理。フッ素化反応を目的として、反応装置に無水HFを3.4g/時、HFCO-1233xfを1g/時の速度で、大気圧下に連続的に供給した。従って、接触時間は29秒であり、HFのモル比は22であり、反応温度は350°Cであった。酸素の量はHFCO-1233xfの量に対して7~8モルである。転化率は69.7であり、時間とともに54.7まで減少する。次いで、1.5L/時の370°Cの空気の下で再生段階を16時間実施した。この段階の後、初期に観察された転化率72.4よりさらに高い転化率を回復した。全部の結果を[表1]に示した。実施例4比較例HFCO-1233xfのフッ素化:HFのみによる活性化実施例1に記載のA1F3に担持させた73cm3のNi-Cr触媒を用いて上記反応装置でHFCO-1233xfのフッ素化を実行した。空気下処理をせず、大気圧、350°CでHFによって触媒を活性化した後に、反応装置に無水HFを7.6g/時、HFCO-1233xfを2.2g/時の速度で、大気圧下に連続的に供給した。従って、接触時間は12.7秒であり、HFのモル比は23であり、反応温度は350°Cであった。酸素の量はHFCO-1233xfの量に対して4モルである。HFCO-1233xfの転化率は9.1であった。実施例5比較例特定の活性化を行わないHFCO-1233xfのフッ素化実施例1に記載のA1F3に担持させた73cm3のNi-Cr触媒を用いて上記反応装置でHFO-1233xfのフッ素化を実行した。反応装置に触媒を添加後、触媒を220°Cで16時間窒素を用いて乾燥させた。次いで、反応装置の温度を350°Cにし、反応装置に無水HFを4.5g/時、HFCO-1233xfおよび空気を1.2g/時の速度で、大気圧下に、350°Cで連続的に供給した。接触時間は22秒であり、HFMRは24であった。酸素の量はHFCO-1233xfの量に対して9モルである。24時間の反応後、HFCO-1233xfの転化率は14.8に達した。全部の結果を[表2]に示す。実施例6HFCO-1233xfのフッ素化:空気のみによる活性化実施例1に記載のA1F3に担持させた73cm3のNi-Cr触媒を用いて上記反応装置でHFCO-1233xfのフッ素化を実行した。初めに、触媒を220°Cで16時間窒素を用いて乾燥させた。次いで、窒素供給を停止し、空気を反応装置に2時間導入した。その後、オーブン温度を370°Cにし、この温度で64時間維持した。触媒のこの活性化の後に、オーブン温度および空気流量を下記の実験用に調節した。反応装置に無水HFを5.0g/時、HFCO-1233xfを1.1g/時の速度で、大気圧下に連続的に供給した。接触時間は20秒であり、HFMRは30であった。反応温度は350°Cであった。酸素の量はHFCO-1233xfの量に対して9モルである。22時間の反応後、HFCO-1233xfの転化率は18.5に達した。全部の結果を[表2]に示す。実施例7HFCO-1233xfのフッ素化:HF、次いで空気による活性化実施例1に記載のA1F3に担持させた73cm3のNi-Cr触媒を用いて上記反応装置でHFCO-1233xfのフッ素化を実行した。初めに、触媒を220°Cで16時間窒素を用いて乾燥させた。次いで、HFを導入し、2時間維持した。オーブン温度を350°Cにし、HFを用いて3時間維持した。次いで、HFを空気で1.5l/時で置換し、オーブン温度を370°Cにし、16時間維持した。その後、オーブン温度および空気流量を下記の実験用に調節し、HFおよびHFCO-1233xfを反応装置に導入した。反応装置に無水HFを4.1g/時、HFCO-1233xfを1.0g/時の速度で、大気圧下に連続的に供給した。接触時間は24秒であり、HFMRは26であった。反応温度は350°Cであった。酸素の量はHFCO-1233xfの量に対して8モルである。10時間の反応後、HFCO-1233xfの転化率は58.6に達した。全部の結果を[表2]に示す。"